Brevet FR3085230A1 — publié le 20200228

SEPARATION D'UNE PLAQUE EN COMPOSANTS INDIVIDUELS L'invention concerne la séparation d'une plaque en une pluralité de composants individuels détachés, dite aussi singulation de puces (« chip singulation » en anglais) ou découpe de plaque en puces (« wafer dicing » en anglais). Classiquement, une plaque est fabriquée en déposant sur une galette (« wafer » en anglais) un empilement de couches de semiconducteurs, de métal ou autre, par exemple une couche canal, une couche barrière, etc. Il est connu de structurer ces couches au moyen de lithographie, afin que les puces puissent remplir des fonctionnalités définis par des spécifications. On prévoit ensuite des post-traitements (« back end process » en anglais). Parmi des post-traitements, une étape de test peut permettre de repérer les éventuelles puces défectueuses, ou de classer les puces selon diverses spécifications. Les mesures effectuées pendant cette étape de test impliquent des contacts physiques avec la plaque. Puis on procède à la singulation, c'est-à-dire que la plaque obtenue est découpée en plusieurs composants individuels. Pour ce faire, on dépose la plaque sur un film de découpage (« dicing film » en anglais), flexible, élastique, étirable et collant, et l'ensemble est installé sur une table à vide équipée d'un système d'aspiration. L'aspiration via des orifices définis dans la table à vide maintient l'ensemble pendant le découpage proprement dit. Le découpage peut être effectué par sciage, mais on connait aussi la découpe par rainurage et clivage, la découpe laser et la découpe par gravure. Dans le cas d'une découpe laser, on peut éventuellement retirer des couches protectrices, et effectuer un nettoyage. Dans le cas d'une découpe par sciage, on effectue un nettoyage à l'eau (« thorough water jet cleaning » en anglais). Puis on détache les composants individuels du film de découpage. La plaque peut avoir une épaisseur de l'ordre de 100 gra, mais cette épaisseur tend à diminuer avec la miniaturisation des composants et l'augmentation des fréquences des signaux électriques dans de 2 nouveaux domaines d'application. On rencontre déjà des plaques de 25 ou 50 gm. Or plus la plaque est mince, plus le risque de détériorer la plaque, voire de la rompre, augmente au cours de ces traitements postérieurs à 5 la fabrication, ce qui impose davantage de contraintes, notamment en termes de manipulation. En particulier, les mesures effectuées avant découpe et détachement risquent de ne plus être entièrement valables. Ceci peut mener à des pertes économiques et de fiabilité quand ces puces seront 10 ensuite montées dans des sous-ensembles. Il existe donc un besoin pour un procédé de séparation d'une plaque en composants individuels qui soit moins contraignant. Il est proposé un procédé de post-traitement d'une plaque pour obtenir une pluralité de composants électriques, optiques ou 15 optoélectroniques individuels détachés, comprenant a) prévoir un substrat, b) fixer la plaque au substrat au moyen d'une couche sacrificielle entre cette plaque et ce substrat, la couche sacrificielle étant réalisée en un (ou plusieurs) matériau(x) à l'état solide (avantageusement rigide) à 20 température et pression ambiantes, et ayant une température de transformation vers un ou plusieurs composés gazeux à la pression ambiante comprise entre 80°C et 600°C, c) séparer la plaque fixée sur le substrat en une pluralité de portions de plaque, 25 d) augmenter la température et/ou diminuer la pression environnante à une température suffisamment élevée et/ou à une pression suffisamment faible, respectivement, pour transformer en composé(s) gazeux la couche sacrificielle fixée à la pluralité de portions de plaque 30 Ainsi, plutôt qu'un film de découpage flexible, élastique, étirable et collant, on a recours à une couche sacrificielle relativement simple à éliminer, ce qui peut permettre de faciliter les traitements post-fabrication (par exemple des mesures, des étapes de découpage, des étapes de transport, etc.) Avec le procédé décrit ci-dessus, l'élimination de la couche sacrificielle peut être relativement simple à mener, en ce sens qu'il suffit par exemple de chauffer à une température suffisante, le (ou les) 3 matériau(x) de la couche sacrificielle s'éliminant alors de l'ensemble par transformation à un ou plusieurs composés à l'état gazeux. De façon surprenante, une fois la couche sacrificielle transformée, les composants individuels peuvent adhérer légèrement au substrat, 5 cette adhésion étant suffisamment élevée pour que l'ensemble substrat plus composants individuels puisse être transporté facilement, et en même temps suffisamment faible pour que chaque composant puisse être saisi et détaché du substrat sans risquer de le détériorer. En outre, une fois la couche sacrificielle transformée, 10 l'emplacement des composants est connu, et ce même si l'ensemble substrat plus composants a été transporté. Il n'est ainsi plus besoin d'avoir recours à des outils de reconnaissance de forme pour effectuer la saisie des composants. Dans certains cas, on pourra alors même effectuer des mesures 15 électriques sur les composants afin de les trier selon diverses spécifications, et les informations obtenues permettront ensuite le tri des puces lors du prélèvement, qui sera représentatif de l'état final des puces. En outre, il peut ne plus rester trace de cette couche sacrificielle 20 sur les composants. Dans la mesure où le ou les matériau(x) sacrificiel(s) utilisés se transforment complètement en un ou plusieurs composés gazeux par décomposition, sublimation ou vaporisation, quand, après la séparation en puces et les nettoyages éventuels associés, on élève la température au delà de la température de 25 transformation, le nettoyage des puces individuelles détachées n'est plus nécessaire. L'invention peut permettre en outre d'éviter l'étape d'illumination aux rayonnements ultra-violets qui est menée dans l'art antérieur pour réduire l'adhérence du film flexible et collant de découpage. Cette étape 30 a lieu dans l'art antérieur postérieurement à la découpe, afin que l'adhérence reste élevée pendant la séparation, mais antérieurement à la saisie des composants, afin de faciliter le détachement du film flexible de découpage. Dans ce cas il reste dans l'art antérieur en pratique toujours une adhérence résiduelle, qui rend le détachement des puces 35 minces et fragiles risqué, surtout quand il faut éviter de courber les puces pour ne pas endommager leurs structures. L'invention peut permettre de réduire l'adhérence des puces au substrat à une valeur 4 beaucoup plus faible. Ceci peut être particulièrement intéressant pour des puces d'épaisseur inférieures à 100 pm, et quand les puces sont réalisées dans des matériaux qui se clivent facilement, comme par exemple GaAs ou InP. 5 Dans la mesure où l'ensemble formé par la couche sacrificielle et le substrat est plus rigide que le film de découpage de l'art antérieur, l'invention peut permettre de faire plus facilement sur une plaque très mince toutes les opérations technologiques classiques de fabrication, après amincissement, comme la lithographie, le dépôt de résines, 10 l'exposition photo, le développement de la résine, les dépôts de couches de matériaux, les gravures, les délaquages, les nettoyages, avec un risque moindre de clivage de la plaque, étant entendu que la température lors de l'opération reste inférieure à la température de transformation du matériau sacrificiel. On pourra choisir le matériau 15 sacrificiel qui a une température de transformation suffisamment élevée pour cela, dans la limite que les composants sur les puces ne doivent pas se dégrader pendant la transformation. L'étape d) peut avantageusement être menée jusqu'à éliminer (par transformation) plus de 90% en masse du matériau de la couche 20 sacrificielle, avantageusement plus de 99%, avantageusement la totalité de cette couche sacrificielle. Le substrat peut être flexible ou rigide. Par exemple, dans le cas d'une plaque fixée à un substrat rigide, on pourra effectuer les étapes de test sur la plaque alors qu'elle est fixée 25 au substrat via la couche sacrificielle. Le risque de dégradations liées aux mesures est donc moindre du fait de l'épaisseur de l'ensemble, et du choix d'un substrat d'une bonne solidité mécanique Dans certains cas, on pourra effectuer les mesures électriques (permettant de classifier les puces) après la séparation, parce que les 30 puces sont toujours fixées au substrat aux mêmes distances fixes qu'elles avaient avant la séparation. Les classements issus de ces mesures peuvent être plus fiables que dans l'art antérieur. L'invention permet en outre de faciliter le transport de la plaque, car grâce à la rigidité apportée par le substrat, le risque de détérioration 35 est moindre. L'invention peut permettre en particulier de facilement mettre en place des mesures sur des sites distants, car le transport est ainsi moins risqué, et ce de façon relativement simple. 5 L'invention peut ainsi permettre d'améliorer significativement le rendement. Avantageusement, une fois la plaque fixée au substrat, toutes les étapes précédent l'étape c) de séparation sont effectuées dans des 5 conditions de température et de pression telles que la couche sacrificielle reste solide. Des opérations comme le transport, les mesures, des découpes mécaniques, etc. peuvent être menées à température et pression ambiante, c'est-à-dire que la couche sacrificielle est alors solide. 10 Le procédé de post-traitement peut ainsi avantageusement comprendre au moins une étape de traitement menée à température et pression ambiantes, par exemple une étape de mesure, une étape de transport, une étape de polissage, une étape de découpe mécanique, ou autre. 15 D'autres opérations comme la découpe laser ou autre peuvent impliquer une augmentation (éventuellement locale) de la température et/ou de la pression. On pourra veiller à rester alors dans des conditions de température et de pression telles que la couche sacrificielle reste solide. 20 Pour éliminer la couche sacrificielle, on pourra élever la température à la température de transformation en un ou plusieurs composés gazeux, ou à une température supérieure. Bien entendu, si l'étape d'élimination de la couche sacrificielle est menée sous une pression différente de la pression ambiante, on pourra 25 adapter la température afin de s'assurer de l'élimination de la couche sacrificielle, notamment dans le cas d'une transformation par sublimation ou vaporisation. L'augmentation de la température peut ainsi être menée conjointement avec une diminution de la pression environnante. 30 On peut alternativement se contenter de faire le vide, sans augmenter la température, pour éliminer la couche sacrificielle, notamment si la température environnante est déjà élevée. Avantageusement, lors augmentée à une température 35 une température supérieure avantageusement à 200°C. de l'étape d), la température est entre 80°C et 600°C, avantageusement à 100°C, avantageusement à 150°C, 6 Cette température peut avantageusement être inférieure à 500°C, avantageusement être inférieure à 400°C, avantageusement être inférieure à 350°C. Avantageusement, cette température peut être dans une plage 5 entre 230°C et 350°C. La plaque et le substrat peuvent être choisis de façon à rester à l'état solide lorsque la température est augmentée. Le substrat pourra avantageusement être réutilisé. La couche sacrificielle peut, à pression ambiante, être 10 transformée en un ou plusieurs composés gazeux à une température comprise entre 80°C et 600°C, avantageusement entre 230°C et 350°C. Avantageusement et de façon non limitative, la couche sacrificielle a une température de transformation en un ou plusieurs composés gazeux, à pression ambiante, supérieure à 100°C, avantageusement à 15 150°C, avantageusement à 200°C. Avantageusement et de façon non limitative, la couche sacrificielle a une température de transformation en un ou plusieurs composés gazeux, à pression ambiante, inférieure à 500°C, avantageusement inférieure à 400°C, avantageusement inférieure à 350°C. 20 Avantageusement, cette température de transformation en un ou plusieurs composés gazeux, à pression ambiante, peut être dans une plage entre 230°C et 350°C. La pression ambiante peut être comprise entre 50 kPa et 105 kPa, avantageusement entre 80 kPa et 105 kPa, par exemple égale à 101 25 kPa. La température ambiante peut être comprise entre 0°C et 50°C, avantageusement entre 15°C et 35°C, par exemple entre 20°C et 25°C. Par « transformation vers un ou plusieurs composés gazeux », on entend aussi bien une décomposition en un ou plusieurs composés 30 gazeux qu'une évaporation ou une sublimation. Par « température de décomposition », on entend la température conduisant à la décomposition de la moitié du matériau en une heure. Le substrat peut être un substrat de saphir, de silicium, en verre, en métal ou autre. 35 Le substrat peut avoir une épaisseur inférieure au millimètre, ou non. 7 Il est judicieux de choisir pour le substrat un (ou plusieurs) matériau(x) résistant à la température de transformation en un ou plusieurs composés gazeux de la couche sacrificielle. La plaque peut être rigide, ou bien alternativement flexible. Dans 5 ce dernier cas, la plaque et le substrat (par exemple un substrat en métal) peuvent par exemple être enroulés en un rouleau. Ce rouleau peut avoir un diamètre de profil de l'ordre de 60 cm par exemple. Dans le cas d'une plaque flexible, on pourra privilégier une découpe laser pour effectuer l'étape c) de séparation. 10 La plaque peut avoir une épaisseur inférieure au millimètre, typiquement inférieure à 200 fan, avantageusement inférieure ou égale à 100 j..tm. La plaque peut comprendre des matériaux cristallins, semicristallins ou amorphes, par exemple un matériau semi-conducteur, du 15 métal, un matériau diélectrique, du verre, un matériau céramique, un polymère, ou autre, une combinaison de ces matériaux, par exemple en couches, un mélange de ces matériaux, ou autre. Dans le cas d'une plaque de semi-conducteur, la plaque peut par exemple comprendre essentiellement (c'est-à-dire à plus de 80% en 20 masse) du silicium Si, du germanium Ge, de l'arséniure de gallium GaAs, de l'arséniure d'indium InAs, du phosphure d'indium InP, du phosphure de gallium GaP, de l'antimoniure de gallium GaSb, de l'antimoniure d'indium InSb, du carbure de silicium SiC, du nitrure de gallium GaN, du nitrure d'aluminium AIN, et/ou du diamant. Ces 25 matériaux peuvent être combinés en couches, mélangés, ou autre. La galette dont est issue la plaque peut comprendre essentiellement un ou plusieurs de ces matériaux. Ces matériaux peuvent être dopés, ou non. Dans un mode de réalisation, on peut prévoir de creuser des 30 rainures sur une face de la plaque préalablement à la fixation de la plaque au substrat. La profondeur de ces rainures n'atteint pas la face opposée de la plaque. On peut prévoir une profondeur de rainure égale ou légèrement supérieure à l'épaisseur souhaitée pour les puces lorsqu'elles seront 35 détachées. 8 Cette étape de formation de rainures peut par exemple être menée par gravure, par exemple gravure plasma, par laser, et/ou de façon mécanique, par exemple au moyen d'une lame de scie. Cette étape de formation de rainure peut être relativement facile à 5 mener dans la mesure où la plaque peut à ce stade présenter une épaisseur relativement élevée, par exemple de l'ordre de 600 µm ou 800 La plaque rainurée peut ensuite être fixée via la couche sacrificielle au substrat (étape b)). 10 Avantageusement et de façon non limitative, cette fixation peut être effectuée avec la face rainurée du côté du substrat, c'est-à-dire que la face définissant les rainures est alors côté substrat. On peut prévoir qu'à l'étape c), on creuse alors légèrement la plaque aux emplacements des rainures, par exemple jusqu'à atteindre 15 les rainures ou bien de façon à permettre un clivage aisé, pour séparer la plaque en portions de plaques. Mais avantageusement, lors de l'étape c) de séparation, on peut amincir la plaque par la face opposée à la face rainurée. Cet amincissement peut par exemple être obtenu par rodage, au moyen 20 d'une meule, par polissage, par attaque chimique, ou autre. Dans un mode de réalisation avantageux, on amincit la plaque jusqu'à atteindre les rainures, de sorte que l'amincissement aboutit en une séparation de la plaque en plusieurs portions de plaque. Alternativement, l'amincissement peut être stoppé alors que les 25 rainures ne sont pas atteintes, notamment dans le cas d'une séparation ultérieure par clivage. On peut aussi prévoir que la séparation soit obtenue en effectuant des découpes sur la plaque amincie fixée au substrat, par exemple au moyen de laser, gravure, ou autre. Ces découpes pourront être relativement peu profondes. 30 Avantageusement, avant détachement, alors que les puces sont encore fixées au substrat par la couche sacrificielle, on peut prévoir une ou des étapes de traitement, par exemple pour ajouter des composants, effectuer des masquages, des gravures de trous (« via-holes » en anglais), etc. Lorsque le substrat est rigide, ces étapes de traitement 35 peuvent être relativement simples à mener car les emplacements et les alignements sont relativement bien maitrisés. Ces étapes de traitement peuvent intervenir avant ou après l'étape de séparation. 9 Avantageusement, l'étape c) de séparation peut comprendre une étape de découpe de la plaque fixée au substrat avec la couche sacrificielle, notamment lorsque la plaque n'a pas été rainurée. Dans un mode de réalisation, la découpe de la plaque en puces 5 peut être menée (ou induite, c'est-à-dire que la découpe est suivie d'un clivage) de façon mécanique, par exemple au moyen d'une lame de scie, notamment dans le cas d'une plaque rigide. Du fait du maintien apporté par la couche sacrificielle et le substrat, le risque de rupture ou de détérioration lié à la découpe est moindre que dans l'art antérieur, dans 10 lequel la plaque mince repose sur un film flexible, élastique et étirable. Une lame, d'une scie circulaire par exemple, peut être disposée de sorte que la profondeur de la découpe atteigne le substrat, notamment dans le cas d'un substrat de silicium. Alternativement, la lame peut être disposée de façon à atteindre la 15 couche sacrificielle seulement, notamment dans le cas d'un substrat de saphir. On peut former une rainure par exemple avec un diamant, et prévoir ensuite un clivage. Dans un mode de réalisation, la découpe peut être réalisée par 20 gravure. On pourra par exemple recouvrir la plaque d'un (ou plusieurs) matériau(x) de masquage dans lequel on définit des ouvertures correspondant aux futurs contours des composants. Pour masquer, on pourra par exemple utiliser une simple couche 25 de résine photosensible. Dans le cas où une résine ne résiste pas suffisamment à la gravure des matériaux de la plaque, on pourra utiliser une couche d'un matériau qui résiste à la gravure, comme par exemple un matériau diélectrique comme par exemple de l'oxyde de silicium ou nitrure de 30 silicium, ou un métal comme par exemple le nickel. Les ouvertures dans ce matériau qui délimitent les puces peuvent être obtenues par photolithographie avec les moyens classiques connus de l'homme du métier. On pourra prévoir une étape de retrait du ou des matériaux de 35 masquage, avantageusement préalablement à l'augmentation de température amenant l'élimination de la couche sacrificielle. 10 On pourra prévoir une gravure chimique humide, une photolithogravure, ou autre. Avantageusement, la découpe peut être menée au moyen d'une gravure plasma. L'invention permet d'éviter les contraintes imposées 5 par le film flexible de découpage (« dicing film »). En effet, la plupart de ces films flexibles sont réalisés dans des matériaux se dégradent lorsque la température s'élève au-dessus de 100°C ou de 150°C, c'est-à-dire à des températures facilement atteintes lors de l'application d'un plasma. 10 En particulier, dans le cas d'une plaque réalisée à partir d'une galette de SiC, cette plaque peut atteindre des températures plus hautes encore lors de l'application d'un plasma, ce qui dans l'art antérieur interdit ce type de découpe pour ce type de plaque. D'autant plus que des parties du film flexible de découpage seraient alors 15 directement explosées au plasma. L'invention peut ainsi permettre ainsi de réaliser une séparation par découpe plasma d'une plaque issue d'une galette de SiC. Dans un autre mode de réalisation, on pourra effectuer plusieurs gravures successives, notamment dans le cas d'une plaque comprenant 20 un empilement de couches. Chaque gravure peut correspondre à une ou plusieurs couches. Dans un autre mode de réalisation, la découpe pout être menée ou induite au moyen d'un laser. Là encore, l'invention peut permettre de limiter les tensions et les déformations des bords des composants 25 notamment dans le cas d'un film sacrificiel rigide. On pourra par exemple combiner laser et clivage (découpe induite). Dans un mode de réalisation, la découpe peut être menée ou induite en combinant gravure(s), découpe laser et/ou découpe 30 mécanique. Dans un mode de réalisation, l'étape d) d'augmentation de la température pour éliminer la couche sacrificielle peut s'accompagner d'une diminution de la pression, par exemple à 1000 Pa ou moins, afin de faciliter cette élimination. 35 Le procédé peut comprendre en outre une étape de saisie des composants ainsi obtenus, par exemple au moyen d'un outil de prise à vide en caoutchouc (« rubber vacuum tool » en anglais). 11 L'invention permet d'effectuer cette saisie sans créer de tensions relativement élevées, limitant là encore le risque de détérioration des composants. Les procédés connus de l'art antérieur, impliquant une saisie d'un composant reposant sur un film flexible et en général 5 relativement adhésif, sont susceptibles de conduire à des détériorations parfois non détectables optiquement, mais qui peuvent affecter le fonctionnement des capacités et transistors intégrés dans le composant. Dans un mode de réalisation, la couche sacrificielle peut être à base de polymères, c'est-à-dire comprendre au moins 50%, 10 avantageusement au moins 70% ou 90% en masse de polymères bruts, avantageusement entre 99% et 100% en masse de polymères bruts. Ces polymères bruts peuvent avantageusement être constitués, par exemple à plus de à plus de 70% en masse, avantageusement à plus de 90% en masse, avantageusement entre 99% et 100% en masse, 15 de molécules de polypropylène carbonate, d'autres polycarbonates et/ou de molécules de polynorbornène. Dans ce cas, il s'agit de polymères se décomposant à une température entre 80°C et 600°C, et qui lors de cette décomposition se transforment entièrement en composés gazeux, sans résidus. 20 Dans un autre mode de réalisation, on peut utiliser comme matériau sacrificiel un matériau comme l'anthracène ou le camphre, que l'on pourra éliminer par sublimation en élevant la température sous pression réduite, sans résidus. On pourra relever que la plaque peut être fixée côté face arrière 25 (« backside » en anglais) au substrat via la couche sacrificielle, ou bien encore sur son autre face (« front side » en anglais). Une fixation côté face arrière peut présenter l'avantage de faciliter l'accès aux composants en face avant, notamment lors des étapes de test. Dans un mode de réalisation, la fixation de la plaque au substrat 30 via la couche sacrificielle peut être menée à une température supérieure à une température de transition vitreuse du (ou des) matériau(x) de la couche sacrificielle, avantageusement en appliquant une force de pression uniaxiale normale à la plaque (par exemple de 10 ou 30 N/cm2) et/ou sous une pression environnante inférieure à 50 kPa, 35 avantageusement sous un vide poussé. On peut ainsi réaliser un collage moléculaire (« molecular attachment » en anglais), c'est-à-dire que des forces électrostatiques comme les forces de Van der Waals participent à 12 la fixation. Ceci peut être particulièrement intéressant dans le cas d'un matériau de couche sacrificielle relativement peu adhésif. Dans la présente demande, on entend par « sur » aussi bien « directement sur » qu' « indirectement sur », c'est-à-dire qu'une couche 5 déposée sur une autre peut être en contact avec cette autre couche, ou bien séparée de cette autre couche par une ou plusieurs couches intermédiaires. On peut prévoir une ou plusieurs couches sacrificielles. L'invention n'est en rien limitée par la façon dont la couche 10 sacrificielle est appliquée sur le substrat. On pourra par exemple prévoir de mélanger le ou les matériaux de la couche sacrificielle à un solvant, afin d'obtenir un liquide que l'on dépose sur le substrat. Le solvant s'évapore ensuite, laissant en place le ou les matériaux de la couche sacrificielle. On pourra s'aider par une tournette afin d'obtenir 15 une couche d'épaisseur égale sur toute la surface, tel que utilisée pour l'épandage des résines photosensibles sur les plaques dans l'industrie des semiconducteurs. Avantageusement, le substrat peut présenter un coefficient de dilatation latérale égal ou proche (différence relative de moins de 5%) du 20 coefficient de dilatation latérale de la plaque. Ainsi, lors de l'augmentation de température que nécessitent diverses opérations technologiques et lors de l'augmentation de température effectuée en vue d'éliminer la couche sacrificielle et/ou lors d'une augmentation de température au cours de mesures, on évite de créer des tensions sur la 25 plaque, qui pourraient la cliver, ou qui pourraient amener à une délamination précoce de l'ensemble substrat- couche sacrificielle plaque. L'invention sera mieux comprise en référence aux figures, lesquelles illustrent des modes de réalisation donnés à titre d'exemple et 30 non limitatifs. Les figures 1 à 6 sont des vues en coupe, et très schématiques, illustrant un exemple de procédé selon un mode de réalisation de l'invention. Les figures 7 à 11 sont des vues en coupe, et très schématiques, 35 illustrant un exemple de procédé selon un autre mode de réalisation de l'invention. 13 Des références identiques seront utilisées d'une figure à l'autre pour désigner des éléments identiques ou similaires. En référence à la figure 1, on prévoit un substrat 2 rigide, par exemple un substrat de saphir. 5 Ce substrat 2 est recouvert d'une couche sacrificielle 3. Cette couche sacrificielle est composée à plus de 99% en masse de molécules de polymères, par exemple de molécules de polypropylène carbonate. Ce matériau polymère 3 peut par exemple être appliqué sur le 10 substrat par les mêmes méthodes habituelles d'application d'une résine photosensible. Le polymère peut être appliqué en solution dans un solvant, ce solvant s'évaporant rapidement après l'application. On peut terminer l'évaporation du solvant par un recuit à une 15 température inférieure à la température de décomposition du polypropylène carbonate. On dépose sur ce matériau polymère 3 une plaque 1, que l'on fixe solidement en appliquant une pression mécanique perpendiculaire à la plaque, à une température au delà de la température de transition 20 vitreuse du matériau sacrificiel. Comme illustré sur les figures, cette plaque peut comprendre des interconnexions 7 et une couche de métallisation 8 (plan de masse). Le matériau de la couche 3, solide, assure la fixation de la plaque 1 au substrat 2, comme illustré par la figure 2. 25 La plaque 1 a été obtenue à partir d'une galette, par exemple de GaAs, sur laquelle on a déposé de façon connue en soi les éléments constituant un circuit intégré de semi-conducteurs, comme une couche barrière, une couche canal, des drains, des sources, etc. non représentés ici. 30 Dans cet exemple, la plaque 1 est en contact avec la couche sacrificielle 3 par sa face arrière (« backside » en anglais). Dans cet exemple, la plaque 1 peut par exemple avoir une épaisseur de l'ordre de 50 gra, et être destinée à être utilisée à des composants qui traitent des signaux avec des fréquences de 300 GHz, 35 qui nécessitent que l'épaisseur ne soit pas plus élevée, pour éviter des modes de transmission parasites à l'intérieur de la puce. 14 En référence à la figure 2, laquelle représente la plaque 1 fixée au substrat 2 avant découpe, on peut procéder relativement facilement à des opérations de transport, de mesure au moyen de sonde, car l'épaisseur du substrat 2 vient pallier à la faible épaisseur de la plaque 5 1 et apporte la tenue mécanique nécessaire pour limiter considérablement le risque d'endommagement. Ces mesures peuvent parfois s'accompagner de hausses de température, dans des conditions telles que la couche sacrificielle reste intacte, auquel cas il est judicieux de choisir un substrat ayant un 10 coefficient de dilation proche de celui de la plaque. Dans cet exemple, le substrat est un substrat de saphir et la plaque de type GaAs, mais on pourrait prévoir un substrat réalisé dans le même matériau que celui de la galette dont est issue la plaque. En référence à la figure 3, pour préparer l'étape de découpe, on 15 dépose du matériau photorésistant 4 de façon à définir des ouvertures rectilignes 5, correspondant aux futures découpes. Classiquement, on prévoira des ouvertures rectilignes s'étendant perpendiculairement au plan du dessin, comme celles 5 visibles sur la figure, et d'autres ouvertures rectilignes parallèles entre elles et croisant 20 les ouvertures rectilignes s'étendant perpendiculairement au plan de la feuille. Avec les méthodes de découpe par gravure ou par laser, ces ouvertures ne sont pas obligatoirement rectilignes. Ce quadrillage de découpes peut ainsi définir des milliers de 25 futurs composants sur une même plaque. Puis on applique un plasma, de façon à graver la plaque 1 aux emplacements des découpes 5, comme illustré par la figure 4. On pourra avoir recours à une gravure de type RIE (pour « Reactive Ion Etching ») en anglais). 30 La plaque 1 est alors découpée en une pluralité de portions de plaque 1' correspondant chacune à un composant individuel. Dans cet exemple, ces portions 1' reposent sur une même couche sacrificielle 3. On peut ensuite appliquer un deuxième plasma, de dioxygène, pour retirer le masque 4 et creuser la couche sacrificielle aux 35 emplacements définis par les ouvertures 5, comme illustré par la figure 5. 15 Puis on augmente la température, à 270°C par exemple, de sorte que les polymères de la couche sacrificielle 3 se décomposent et s'évaporent, comme illustré sur la figure 6. Les composants 1' adhérent alors au substrat 2 par des forces 5 relativement faibles (probablement de Van der Waals), permettant ainsi de déplacer l'ensemble tout en conservant les positions des composants 1" sur le substrat. Un outil 6 réalisant une légère aspiration à vide peut permettre de facilement détacher les composants 1' du substrat 2. 10 Dans le mode de réalisation des figures 7 à 11, on commence par définir des rainures 19 sur par exemple une face avant d'une plaque épaisse 11. Sur cette face avant, on a déjà obtenu des interconnexions 17 par des procédés de type connus de l'art antérieur, qui symbolisent la 15 présence d'un circuit intégré Ces rainures 19 peuvent être creusées par des procédés connus en soi, par exemple par gravure, par laser, ou par des moyens mécaniques. Les emplacements des rainures correspondent aux bords des 20 futures puces. Ces rainures seront creusées plus profondes que l'épaisseur finale des puces. Ensuite, comme illustré sur les figures 7 et 8, on attache la plaque 11 côté face avant sur un substrat 12 par l'intermédiaire d'une 25 couche sacrificielle 13. On pourra éventuellement creuser alors des trous à travers le substrat 12. Puis on amincit la plaque 11 à l'épaisseur finale des puces, ce qui a pour effet de séparer les puces. On peut par exemple polir la plaque 30 11 jusqu'à atteindre les rainures 19. Les portions de plaque 11' peuvent alors présenter une épaisseur de l'ordre de 50 gm ou 100 p.m. Après un nettoyage et d'éventuelles étapes technologiques comme le creusement de trous ( en anglais « via-holes ») à travers les puces et 35 la métallisation de la face arrière des puces (voir la référence 18 sur la figure 10), on effectue un recuit à la température de la transformation 16 de la couche sacrificielle (ou au-dessus), pour détacher les puces du substrat. Comme illustré sur la figure 11, la couche sacrificielle a alors disparu, et les puces 11" adhérent légèrement au substrat 12. 5 Dans un mode de réalisation alternatif et non représenté, on peut graver des trous (« via-holes » en anglais) préalablement à l'étape d'amincissement. Il sera alors judicieux de procéder à un nettoyage des trous une fois l'amincissement effectué. Dans un mode de réalisation alternatif et non représenté, la 10 plaque peut être rainurée sur sa face arrière et fixée au substrat par sa face arrière. Une fois amincie, on peut effectuer divers traitements, par exemple dépôt de couches, gravures, etc., et ce d'autant REVENDICATIONS1. Procédé de post-traitement d'une plaque (1) pour obtenir une pluralité de composants électriques, optiques ou optoélectroniques individuels détachés (1"), comprenant a) prévoir un substrat (2), b) fixer la plaque au substrat au moyen d'une couche sacrificielle (3) entre cette plaque et ce substrat, la couche sacrificielle étant réalisée dans au moins un matériau à l'état solide à température et pression ambiantes, la couche sacrificielle ayant une température de transformation en un ou plusieurs composés gazeux à pression ambiante comprise entre 80°C et 600°C, c) séparer la plaque fixée sur le substrat en une pl u-aLité de portions . plaque, et d) augmenter la température et/ ou diminuer la pression environnante à une température suffisamment élevée et/ou à une pression suffisamment faible, respectivement, pour transformer en composé(s) gazeux la couche sacrificielle fixée à la pluralité de portions de plaque 2. Procédé selon la revendication 1, dans lequel l'étape cl de séparation comprend une étape de découpe de la plaque (1) fixée au substrat (2) par la couche sacrificielle (3). 3. Procédé selon la revendication 2, dans lequel la plaque (I) est découpée par gravure. 4. Procédé selon la revendication 3, dans lequel la gravure est une gravure plasma. 5. Procédé selon l'une quelconque des revendications 2 à 4, dans lequel la découpe est menée ou induite au moyen d'un laser. 35 6. Procédé selon l'une quelconque des revendications 2 à 5, dans lequel la découpe est menée ou induite de façon mécanique, par exemple au moyen d'une lame de scie. 18 7. Procédé selon l'une quelconque des revendications 1 à 6, dans leq préalablement à l'étape b) de fixation de la plaque (11) au 5 substrat, on creuse des rainures (19) sur une face, dite face rainurée, de la plaque, lesdites rainures n'atteignant pas la face de la plaque opposée à ladite face rainurée, lors de l'étape de b) fixation, ladite face rainurée t st en contact avec la couche sacrificielle (13), 10 lors de l'étape c) de séparation, on amincit la plaque par la face opposée à ladite face rainurée au moins jusqu'à atteindre les rainures. 8. Procédé selon l'une quelconque des revendications 1 à 7, dans lequel la couche sacrificielle (3 ;13) comprend au moins 70% en masse 15 de polymères brut. 9. Procédé selon la revendication 8, dans lequel lesdits polymères bruts sont constitués à plus de 70% en masse de de molécules de polypropylène carbonate, d'autres polycarbonates et/ou de molécules 20 de polynorbornène. 10. Procédé selon l'une quelconque des revendications 1 à 9, dans lequel a plaque (1 ;11) est obtenue à partir d'une galette comprenant essentiellement du silicium Si, du germanium 0e, de l'arséniure de 25 gallium GaAs, de l'arséniure d'indium InAs, du phosphure d'indium lnP, du phosphure de gallium Gal", de l'antimoniure de gallium GaSb, de l'antimoniure d'indium InSb, du carbure de silicium SiC, du nitrure de gallium ClaN, du nitrure d'aluminium A1N, et/ou du diamant. Procédé selon l'une quelconque des revendications 1 à. 10, dans lequel la couche sacrificielle(3 ;13) a une température de passage un état gazeux sous 100 kPa comprise entre 80°C et 600°C, avantageusement comprise entre 230°C et 350°C. 35 12. Procédé selon l'une quelconque des revendications 1 à. 11, dans lequel la. fixation de la plaque (1 ;11) au substrat (2 ;12) via la couche sacrificielle (3 ;13) est menée à une température supérieure à une température de transition vitreuse du (ou des) matériau(x) de la couche sacrificielle. 13. Procédé selon l'u ne quelconque des revendications 1 à 12, 5 dans lequel la plaque (1 ;11) et le substrat (3 ;13) présentent des coefficients de dilatation égaux ou variant de moins de 5%.